【手続補正書】
【提出日】平成21年9月2日(2009.9.2)
【手続補正１】
【補正対象書類名】明細書
【補正対象項目名】０００４
【補正方法】変更
【補正の内容】
【０００４】
特開昭５７−２０１２７５公報には、ポリウレタンゴムにフッ素系化合物を含有させ低摩擦係数化を達成する方法が記載されている。
特開昭５７−２０１２７６公報には、ポリウレタンゴムにポリシロキサンオイルを含有させ低摩擦係数化を達成する方法が記載されている。
特開平５−２２４５７３公報には、シリコーン含有多元共重合体と飽和および不飽和の脂肪酸アミドを用い、摩擦係数が低く耐熱性に優れる電子複写機用クリーニングブレードを得る方法が記載されている。この方法ではポリシロキサンジオールの使用量が少ないため、ポリシロキサン鎖が表面に出にくく低摩擦性や物性への効果が少なく不十分である。
特開平７−２９０６０１公報には片末端に水酸基を持ったポリシロキサンモノオールをウレタンゴムに使用し、低摩擦層を備えたクリーニングブレードを製造する方法が記載されている。ポリシロキサンモノオールではモノオールのため生成ウレタン組成物の分子量が大きくならず強度が低下する欠点がある。
【手続補正２】
【補正対象書類名】明細書
【補正対象項目名】００１０
【補正方法】変更
【補正の内容】
【００１０】
本発明は、電子複写機のクリーニングブレード用ポリウレタンエラストマーであって、
ポリウレタンエラストマーは、（１）ポリオール成分、（２）鎖延長剤および（３）イソシアネート成分を含んで構成されており、
ポリオール成分は、両末端に水酸基を有する２官能で分子中にエステル基を含むシリコーンオイルを含み、
イソシアネート成分は芳香族イソシアネートを含み、
ポリウレタンエラストマーに対してシリコーンオイルが５．０〜５０重量％であり、
ポリウレタンエラストマーについて、硬度がショアAで７０〜９０、粘弾性の１０℃の値tanδ（１０）が０．３２以下、５５℃の値tanδ（５５）が０．０２以上であり、tanδ（１０）とtanδ（５５）の差が０．３０以内である電子複写機のクリーニングブレード用ポリウレタンエラストマーに関する。
【手続補正３】
【補正対象書類名】明細書
【補正対象項目名】００２０
【補正方法】変更
【補正の内容】
【００２０】
ポリウレタンエラストマーに対するシリコーンオイルの含有量は５．０〜５０重量％が好ましい。特に好ましくは５．０〜４０重量％である。
５〜５０重量％の範囲であれば、電気複写機のクリーニングブレード用ポリウレタンエラストマーとしての摩擦係数が小さくなり、また適切な物性が得られる。
【手続補正４】
【補正対象書類名】明細書
【補正対象項目名】００２８
【補正方法】変更
【補正の内容】
【００２８】
鎖延長剤としては、公知の低分子ヒドロキシ化合物が用いられる。例えば、１，４−ブタンジオール、１，６−ヘキサンジオール、エチレングリコール、ジエチレングリコール、ネオペンチルグリコール等のグリコール類や、トリメチロールプロパン、グリセリン、ジグリセリン、ペンタエリスリトール等の３価およびこれ以上の多価アルコールや、ジイソプロパノールアミン、トリイソプロパノールアミン、トリエタノールアミン等のアミノ多価アルコールが用いられる。好ましくはグリコール類や３価のアルコール類である。
鎖延長剤の量は、ポリウレタンエラストマーに対して、１〜５０重量％、例えば３〜２０重量％であってよい。
【手続補正５】
【補正対象書類名】明細書
【補正対象項目名】００３１
【補正方法】変更
【補正の内容】
【００３１】
本発明の電子複写機のクリーニングブレード用ポリウレタンエラストマーの作製に際しては、配合ポリオールとイソシアネート成分の混合比［ＮＣＯインデックス（イソシアネート基と水酸基の当量比）］は０．９５〜１．１５、特に１．０５〜１．１０の範囲で反応硬化させることが好ましい。
【手続補正６】
【補正対象書類名】明細書
【補正対象項目名】００３５
【補正方法】変更
【補正の内容】
【００３５】
［イソシアネート成分であるNCO末端プレポリマーの作製］
１．シリコーンオイル含有NCO末端プレポリマー（B）の作製
溶解した液状のＭＤＩ１００ｇを５０℃に保ちながら、６０℃に加温したＸ２２−６１３
２（信越化学工業社製シリコーンオイル・ＯＨ価２５ｍｇＫＯＨ／ｇ、MW約４５００、
シリコーン含有量４０％、エステル基含有量６０％）を９８ｇと、消泡剤としてSH２００（トーレ・シリコーン社製ジメチルポリシロキサン、粘度：１０００ｍＰａｓ／２５℃）を０．００７ｇ加えた後、８０℃の温度にて４時間反応させた。得られたNCO末端プレポリマー（B）は、ＮＣＯ含量が１６％、粘度は４２０ｍＰａｓ／７０℃であった。また白濁等の濁りも殆ど見られなかった。
【手続補正７】
【補正対象書類名】明細書
【補正対象項目名】００３６
【補正方法】変更
【補正の内容】
【００３６】
２．ポリカプロラクトンエステルポリオール含有NCO末端プレポリマー（A）の作製
溶解した液状のＭＤＩ１００ｇを５０℃に保ちながら、６０℃に加温したプラクセル２２０（PCL２２０：ダイセル化学（株）製ポリカプロラクトンエステルポリオール・２ｆ  ＯＨ価５６ｍｇＫＯＨ／ｇ  ＭＷ約２０００）１１９ｇと、消泡剤としてSH２００（トーレ・シリコーン社製ジメチルポリシロキサン、粘度：１０００ｍＰａｓ／２５℃）を０．００７ｇ加えた後、８０℃の温度にて４時間反応させた。
得られたNCO末端プレポリマー（A）は、ＮＣＯ含量が１３％、粘度は５８０ｍＰａｓ／７０℃であった。
【手続補正８】
【補正対象書類名】明細書
【補正対象項目名】００４０
【補正方法】変更
【補正の内容】
【００４０】
実施例１
表１のように、配合ポリオール中のシリコーンオイルが１４．１重量％、PCL２２０が７０．５重量％になるようにシリコーンオイル、PCL２２０および鎖延長剤を混合した。
配合ポリオール１００ｇとNCO末端プレポリマー（A）７８ｇを撹拌混合し、反応硬化させ、シリコーンオイルの含有量が７．９重量％、PCL（ポリカプロラクトンエステルポリオール）の含有量が６３．４重量％のポリウレタンエラストマーの成形品を作製した。
得られたポリウレタンエラストマーは、硬度がショアAで８２、ガラス転移点は−６．７℃、１０℃のｔａｎδ値は０．２１４で良好な粘弾性を有しており、１０〜５５℃のｔａｎδ値の変化幅は０．１８５であった。比較例１に比べて、低温特性に優れ、１０〜５５℃間のｔａｎδ値の変化幅も０．３０以内の温度依存性が小さいポリウレタンエラストマーが得られた。
【手続補正９】
【補正対象書類名】明細書
【補正対象項目名】００４１
【補正方法】変更
【補正の内容】
【００４１】
実施例２  
表１のように、配合ポリオール中のシリコーンオイルが４５．５重量％になるように、シリコーンオイル、鎖延長剤を混合した。配合ポリオール１００ｇとNCO末端プレポリマー（A）２２．７ｇを撹拌混合し反応硬化させ、シリコーンオイルの含有量が３７．１重量％、PCLの含有量が１０．０重量％のポリウレタンエラストマーの成形品を作製した。
得られたポリウレタンエラストマーは、硬度がショアAで８４、ガラス転移点は−８．０℃、１０℃のｔａｎδ値は０．１６４で良好な粘弾性を有しており、１０〜５５℃のｔａｎδ値の変化幅は０．１０２であった。比較例１に比べて、低温特性に優れ、１０〜５５℃間のｔａｎδ値の変化幅も０．３０以内の温度依存性が小さいポリウレタンエラストマーが得られた。
【手続補正１０】
【補正対象書類名】明細書
【補正対象項目名】００４２
【補正方法】変更
【補正の内容】
【００４２】
実施例３  
表１のように、配合ポリオール中のPCL２２０が８４．４重量％になるように、PCL２２０および鎖延長剤を混合した。配合ポリオール１００ｇとNCO末端プレポリマー（B）７７ｇを撹拌混合し、反応硬化させ、シリコーンオイルの含有量が２１．５重量％、PCLの含有量が４７．７重量％のポリウレタンエラストマーの成形品を作製した。
得られたポリウレタンエラストマーは、硬度がショアAで７８、ガラス転移点は−５．４℃、１０℃のｔａｎδ値は０．２９９で良好な粘弾性を有しており、１０〜５５℃のｔａｎδ値の変化幅は０．２６３であった。比較例１に比べて、低温特性に優れ、１０〜５５℃間のｔａｎδ値の変化幅も０．３０以内の温度依存性が小さいポリウレタンエラストマーが得られた。
【手続補正１１】
【補正対象書類名】明細書
【補正対象項目名】００４５
【補正方法】変更
【補正の内容】
【００４５】
【表２】
2008209736.tif 000001